(57)【要約】【課題】耐キャスター性、復元性などを有しつつも、用いる化粧シートがウェーブ状（巻き状態）での巻き取りが可能となる床用化粧材を提供すること。【解決手段】木質系基材上に化粧シートを積層してなる床用化粧材において、前記化粧シートの木質系基材側に、厚み５０〜２００μｍのポリトリメチレンテレフタレート樹脂の単層又は複層又は混合物からなる中間層を設けたこと、前記化粧シートと中間層の厚みの合計が２００〜３５０μｍであることを特徴とする。【選択図】  図１
2007098855.tif 000002
【特許請求の範囲】
【請求項１】
木質系基材上に化粧シートを積層してなる床用化粧材において、前記化粧シートの木質系基材側に、厚み５０〜２００μｍのポリトリメチレンテレフタレート樹脂の単層又は複層又は混合物からなる中間層を設けたことを特徴とする床用化粧材。
【請求項２】
前記化粧シートと中間層の厚みの合計が２００〜３５０μｍであることを特徴とする請求項１記載の床用化粧材。
【請求項３】
前記ポリトリメチレンテレフタレート樹脂の代わりにポリブチレンテレフタレート樹脂を用いたことを特徴とする請求項１記載の床用化粧材。
【発明の詳細な説明】
【技術分野】
【０００１】
本発明は、住宅、店舗、事務所、体育館など用いられる床用化粧材に関する。更に詳しくは、合板、パーティクルボード、中密度繊維板（ＭＤＦ）等の木質系基材上に着色や絵柄印刷を設けた熱可塑性樹脂等からなる化粧シートを積層し、さらに表面に適宜表面保護層や凹溝部を設けてなる床用化粧材に関する。
【背景技術】
【０００２】
木質系基材からなる板張り様の床用化粧材としては、合板に突き板を貼り、木工機械にて溝加工して溝部を設けこの溝部に着色樹脂などを埋め込み着色し、表面に透明紫外線硬化型塗料を塗布して表面から紫外線を照射して硬化させたものが知られている。
【０００３】
しかしながら、突き板が天然木のため、色がばらついたり、壁や天井、家具との色調の調和が困難であった。また、キャスター付き椅子等による傷付き耐性いわゆる耐キャスター性を出すことが困難であった。また、一度凹みが出来ると復元しにくいといった問題があった。
【０００４】
そこで、木質系基材上に木目柄などの印刷を施した化粧シートを積層してなる床用化粧材が考えられた。しかしながら耐キャスター性を出す為に前記化粧シートはある程度の厚みが必要となり、そのためウエーブ状（巻き状態）で巻き取りにくく、木質系基材との連続ラミネートでライン上でシートカットするといった製法は困難であった。そのため化粧シートと木質系基材とをラミネートする際には、予め木質系基材と同等の大きさにカットした化粧シートを製造し、枚葉方式で１枚１枚積層するなどの方法をとらなければならず、生産性に問題があった。
【特許文献１】特開昭５２−７６４０９号公報
【特許文献２】特開２００４−１７５９０号公報
【発明の開示】
【発明が解決しようとする課題】
【０００５】
本発明はこのような問題点を解決するためになされたものであり、その課題とするところは、耐キャスター性、復元性などを有しつつも、用いる化粧シートがウェーブ状（巻き状態）での巻き取りが可能となる床用化粧材を提供することにある。
【課題を解決するための手段】
【０００６】
本発明はこの課題を解決するものであり即ち請求項１記載の発明は、木質系基材上に化粧シートを積層してなる床用化粧材において、前記化粧シートの木質系基材側に、厚み５０〜２００μｍのポリトリメチレンテレフタレート（以下、ＰＴＴとする。）樹脂の単層又は複層又は混合物からなる中間層を設けたことを特徴とする床用化粧材である。
【０００７】
またその請求項２記載の発明は、前記化粧シートと中間層の厚みの合計が２００〜３５０μｍであることを特徴とする請求項１記載の床用化粧材である。
【０００８】
またその請求項３記載の発明は、前記ポリトリメチレンテレフタレート樹脂の代わりにポリブチレンテレフタレート樹脂を用いたことを特徴とする請求項１記載の床用化粧材である。
【発明の効果】
【０００９】
本発明はその請求項１に記載の発明により、厚さ５０〜２００μｍのＰＴＴを含む中間層を設けることで、ＰＴＴ樹脂の柔軟性により化粧材として積層した後に表面に耐キャスター性、復元性を持たせることが可能となる。またその厚さを５０〜２００μｍとすることで化粧シートと積層後にウエーブ状（巻き状態）で巻き取る事が可能となり、ロールツーロールによる１ラインでの生産が容易となるという効果を奏する。
【００１０】
またその請求項２記載の発明により、化粧シートと前記中間層全体の厚みを５０〜２５０μｍ程度に抑えることで、十分な耐キャスター性、復元性を持たせつつウエーブ状（巻き状態）で巻き取る事が可能となり、ロールツーロールによる１ラインでの生産が容易となるという効果を奏する。
【００１１】
またその請求項３記載の発明により、これらこうかをより容易に入手可能な樹脂により得ることが可能となる。
【発明を実施するための最良の形態】
【００１２】
以下、本発明を図面に基づき詳細に説明する。図１に本発明の床用化粧材の断面の構造を示す。木質系基材１の上に接着剤層２を介して中間層３と化粧シート４を設けてなる。更に適宜表面保護層５、Ｕ字溝１０やＶ字溝１１を設けてもよい。
【００１３】
本発明における木質系基材１としては、南洋材合板、パーティクルボード、中密度繊維板、日本農林規格に規定される普通合板が使用可能である。また、木紛添加オレフィン系樹脂からなる基材も使用可能である。厚みは３〜２５ｍｍ程度が好適である。
【００１４】
接着剤層２に用いる接着剤としては、公知の２液のウレタン変性ビニル樹脂からなる水性接着剤や１液酢酸ビニル樹脂エマルジョン系接着剤、湿気硬化型ウレタン樹脂系ホットメルト接着剤等が使用可能である。また熱可塑性樹脂ホットメルト接着剤も使用可能である。塗布量は、乾燥後の重さが３〜２０ｇ／ｍ２程度が接着性の観点から好適である。
【００１５】
本発明における中間層３に用いる樹脂としては、ＰＴＴ樹脂の単体やこれらの混合物が使用可能である。他に混合する樹脂としては、ポリエチレンテレフタレート（ＰＥＴ）、ポリブチレンテレフタレート（ＰＢＴ）などが挙げられる。また中間層３の厚みを５０〜２００μｍとすることで耐衝撃性、表面強度、寸法安定性、化粧シートととしての巻き取り適性の各項目のバランスを取ることが可能となる。
【００１６】
本発明における化粧シート４としては、特に近年の環境問題を鑑みて塩化ビニル樹脂を用いないものとして、非晶状態の結晶性ポリエステル樹脂、非結晶性ポリエステル樹脂、２軸延伸ポリエステル樹脂、ポリプロピレン樹脂、ポリエチレン樹脂などからなる単層あるいは複数の層からなるものが好適に用いられる。特には下層に着色熱可塑性樹脂層を設け、絵柄層を設けてから上面に透明熱可塑性樹脂を設ける方法が挙げられる。
【００１７】
本発明における化粧シート４の厚みは、耐キャスター性、耐衝撃性、耐傷付き性、ハンドリング性、刃物摩滅度などを考慮すると、５０〜２００μｍが望ましい。本発明においては中間層と併せて２００〜３５０μｍとすることで本発明の効果を好適に発現することが可能となる。
【００１８】
化粧シート４中の絵柄層としては、図示しないが、公知の不透明な無機、有機顔料からなる２液のウレタン系樹脂バインダー、アクリル樹脂と塩化ビニル−酢酸ビニル樹脂共重合体等からなるグラビアインキが使用可能である。
【００１９】
また、表面保護層５として、すべり性を考慮して公知の紫外線吸収剤、光安定剤、ガラスビーズなどが添加された紫外線硬化型樹脂や２液ウレタン樹脂を塗布量６〜１５ｇ／ｍ２塗布しても良い。この場合、耐衝撃性試験、耐キャスター性試験の復元性を考慮にいれて、表面硬度を調節することが望ましい。
【００２０】
また、熱可塑性樹脂化粧シート４に金属ロールなどからなるエンボス版を押し当てて、Ｕ字溝１０、Ｖ字溝１１等を施してもよい。凹部の溝部を着色をする場合、凹部着色インキ層は、公知の不透明な無機、有機顔料からなる１液、又は２液のウレタン系樹脂バインダーからなるグラビアインキが使用可能である。
【実施例１】
【００２１】
＜化粧シート＞
厚さ７０μｍの着色ポリプロピレンフィルム（リケンテクノス（株）製「リベスターＴＰＯ」）の片面に、グラビアインキ（東洋インキ製造（株）製「ラミスター」）で木目柄をグラビア印刷機により印刷した。その後、印刷を施した面とは逆の面にシリカ粉末を含有する２液ウレタン系プライマー樹脂を乾燥後の厚みが１μｍとなるようにグラビア塗工した。この印刷を施した面上に、アンカー剤としてポリエステルポリオールと硬化剤としてイソホロンジイソシアネートの２液ウレタン樹脂系接着剤を乾燥後の塗布量が１ｇ／ｍ２になるように塗工し、さらにこの上に、ホモポリプロピレン５０部、ランダムポリプロピレン５０部の混合物に紫外線吸収剤０．５部、ヒンダードアミン系光安定剤０．５部、熱安定剤０．２部を添加してマレイン酸変成したポリプロピレン系樹脂を乾燥後の厚みが８０μｍとなるようにし、さらに同時にその上に接着性樹脂を乾燥後の厚みが１０μｍとなるようにして、オゾンガスを吹き付けながら共押出しラミネートした。その際押出同時エンボスにより表面にＵ字の溝部を形成した。以上により合計厚み１６１μｍの化粧シートを得た。
【００２２】
＜表面保護層＞
前記化粧シートの接着性樹脂を設けた面上に、乾燥後の厚みが１ｇ／ｍ２となるように２液ウレタン樹脂からなるリコート層を設け、その後、ウレタンアクリレート（ダイセル・ユーシービ（株）製「Ｅｂｅｃｒｙｌ４８５８」）１００部とペンタエリスリトールテトラアクリレート（ダイセル・ユーシービ（株）製「ＰＥＴＡ−Ｋ」）２０部、ベンゾフェノン系光開始剤（ダイセル・ユーシービ（株）製「Ｅｂｅｃｒｙｌ  ＢＺＯ」）０．５部、ベンゾトリアゾール系紫外線吸収剤０．５部、ヒンダードアミン系光安定剤０．５部、ガラスビーズ２部を添加した紫外線硬化型樹脂を厚さ５μｍとなるように塗布し、メタルハライドランプによる紫外線照射により硬化させて表面保護層５を設けた。
【００２３】
＜中間層＞
この化粧シートの裏面に、２液ウレタン樹脂接着剤（東洋モートン（株）製「ＴＭ−５９３」）を乾燥後の塗布量が１０ｇ／ｍ２になるように塗工し、この面に中間層として厚み１７０μｍのＰＴＴ樹脂フィルムを貼り合わせ、合計厚み３３１μｍとして巻き取った。（巻き取れた）
【００２４】
＜床用化粧材作成＞
木質系基材として厚み１２ｍｍのラワン合板を用い、この表面に接着剤として２液水性エマルジョン接着剤（中央理化工業（株）製「リカボンド」（ＢＡ−１０Ｌ／ＢＡ−１１Ｂ＝１００／５」））をウエット状態で１００ｇ／ｍ２に塗工したあと、前記化粧シートの中間層側をラミネータにて張り合わせ、１２時間養生し、床用化粧材を得た。
【００２５】
＜比較例１＞
実施例１のＰＴＴ樹脂をポリエチレン樹脂にした他は実施例１と同様にして床用化粧材を得た。
【００２６】
＜比較例２＞
実施例１の中間層の厚みを４００μｍにした以外は実施例１と同様にして床用化粧材を得た。
【００２７】
＜比較例３＞
実施例１の中間層３の厚みを３０μｍにした以外は実施例１と同様にして床用化粧材を得た。
【００２８】
＜性能評価＞
耐キャスター性試験として、ポリカーボネート製のダブルキャスター（直径４０ｍｍ、１輪の幅９ｍｍ、２輪間の幅１８ｍｍ）に２５ｋｇの重りで荷重をかけ（約２４５Ｎ）、１万回（１ストローク２０ｃｍ以上、５千往復）、キャスターを速度２０ｃｍ／秒で床用化粧材上で動かした。その後の痕について観察した。
【００２９】
耐衝撃性試験として、本来は、塗膜の評価法である、デュポン式落球試験（ＪＩＳ  Ｋ５４００）に準拠して試験を行った。ただし、評価方法としては、高さ３００ｍｍから重りを落下させて、床材の凹み量の測定を行った。以上結果を表１に示す。
【００３０】
【表１】
2007098855.tif 000003
【産業上の利用可能性】
【００３１】
本発明の床用化粧材は椅子や運動用器具など稼動する家具や器具を用いる住宅、店舗、事務所、体育館などの床用の化粧材として特に好適に用いられる。
【図面の簡単な説明】
【００３２】
【図１】本発明の床用化粧材の一実施例の断面の構造を示す説明図である。
【符号の説明】
【００３３】
１…木質系基材
２…接着剤層
３…中間層
４…化粧シート
５…表面保護層
１０…Ｕ字溝
１１…Ｖ字溝
【図１】
2007098855.tif 000004